(57)【特許請求の範囲】
【請求項１】
歯科口腔内用寒天印象材であって、
寒天を４．９９〜１２重量％、
水を５０〜９５重量％、
硫酸塩を１．０重量％
含むことを特徴とする歯科口腔内用寒天印象材。
【請求項２】
請求項１記載の歯科口腔内用寒天印象材であって、寒天がテングサまたはオゴノリであることを特徴とする歯科口腔内用寒天印象材。
【発明の詳細な説明】
【技術分野】
【０００１】
本発明は、歯科口腔内の印象採得の際に使用する歯科口腔内用寒天印象材に関する。
【背景技術】
【０００２】
歯科口腔内用寒天印象材は、熱によりゾル‐ゲル反応を繰り返す可逆性のコロイドであり、歯科治療において、補綴物を作製するために行う口腔内形状の印象採得に用いられている。
【０００３】
歯科口腔内用寒天印象材は主にアルギン酸塩印象材と共に連合印象に用いられることが多く、口腔内で窩洞形成をした部分に、溶かした寒天印象材を注入し、前もってアルギン酸塩印象材を盛ったトレーを圧接し、印象を採得する。寒天印象材は、親水性であるため、細部にまできれいに流れ、正確な印象が採得できる。
【０００４】
歯科用で用いる原料寒天には、テングサやオゴノリが用いられており、口腔内でのゲル化温度の問題からテングサが主に用いられてきた。しかし、テングサは高価であることが多く、オゴノリを用いることで安価な印象材を提供できる。
【０００５】
寒天は均一な多糖類ではなく、少なくとも２種の多糖類の混合物であり、それらはアガロースおよびアガロペクチンと名づけられている。アガロースは中性の多糖類で、ゲル化力は強く、1,3-位で結合するα-D-ガラクトース残基と1,4-位で結合する3,6-アンヒドロ-α-L-ガラクトース残基とより成り、これらの2種の残基が交互に反復して直鎖構造をつくっている。一方、アガロペクチンは酸性多糖類で、ゲル化力は弱く、アガロース構造にさらに酸性基として硫酸基、D-グルクロン酸およびピルビン酸基が結合したものと考えられている。
【０００６】
オゴノリはテングサよりもアガロースの割合が少なくアガロペクチンの割合が多いため、ゲル化力が弱く、寒天として使用することは難しいとされてきた。しかし、アルカリ処理を行うことで、酸性多糖類であるアガロペクチンが除去され、アガロースの割合が増加することにより、ゲル化力が強くなり、一般に使用されるようになった。
【０００７】
寒天には、アガロース、アガロペクチンの他にも、非凝固性糊分を含み、この成分は寒天印象材としての用途において、石こうの硬化遅延成分となり、石こうの硬化が遅れ、石こうの面あれを引き起こすという問題があった。
【０００８】
この問題を解決するべく、印象採得後の寒天印象材に硫酸カリウム及び硫酸亜鉛の水溶液（固定液と呼ばれる）に浸漬し、その後石こうを注入するなどの方法が提案されてきた。しかし、この方法は操作が煩雑になる上に採得した寒天印象材が水を吸水することにより、印象精度が低減するという問題があった。
【０００９】
引用文献1にはタンニンを低濃度添加することでゲル強度を増加させることができると記載されているが、石こうの面性状を向上させる発明は記載されていない。
【００１０】
引用文献２にはテングサから抽出した寒天を主成分とすることで５５℃以下に設定できると記載されているが、口腔内での凝固が遅くなる問題があり、石こうの面性状を向上させる発明は記載されていない。
【先行技術文献】
【特許文献】
【００１１】
【特許文献１】特開平２−２００６２５
【特許文献２】特開２００６−１８２９２２
【発明の概要】
【発明が解決しようとする課題】
【００１２】
本発明は、歯科用の口腔内用寒天印象材であって、印象採得後に固定液を使用することなく、石こうの面あれを抑制し、精度の高い印象石こうを得ることである。
【課題を解決するための手段】
【００１３】
本発明は歯科口腔内用寒天印象材であって、寒天、水、アルカリ金属塩を含むことを特徴とする歯科口腔内用寒天印象材であり、各成分は寒天を４．９９〜１２重量％、水を５０〜９５重量％、アルカリ金属塩を０．０１〜２０重量％である。
アルカリ金属塩が硫酸塩であることが好ましい。寒天がオゴノリであることが好ましい。
【発明の効果】
【００１４】
印象採得後に固定液（印象採得後の寒天印象材に硫酸カリウム及び硫酸亜鉛の水溶液）を使用することなく、石こうの面あれを抑制し、精度の高い印象石こうを得ることである。
固定液を使用することで、作業が煩雑になる上、寒天印象材が吸水し、印象精度が低減する恐れがある。しかし、印象採得後、すぐに石こうを注入できれば、印象精度の高い石こう模型を作製できる。
【００１５】
また、アルカリ金属塩を添加することで、ゲル化力が強くなり、歯科口腔内用寒天印象材を口腔内から撤去する際に、ちぎれ難くすることができる。
【発明を実施するための形態】
【００１６】
本発明に用いる寒天であるが、具体的にはテングサ、オバクサ、ユイキリ、シマテングサ、ムカデノリ、オゴノリ、オゴモドキ、キリンサイ、イバラノリ、サイミ、スギノリ、イギス及びエゴノリ属から選ばれた1種以上の原藻寒天であり、好ましくはオゴノリ、または、テングサであり、更に好ましくはオゴノリである。ゲル強度については寒天濃度１．５％で１００〜１００００g/cm2であるものが好ましい。融点については８０〜９８℃が好ましい。寒天は粉末寒天であることが好ましく、粒度は100メッシュの篩下であることがこのましい。
【００１７】
本発明に用いるアルカリ金属塩は硫酸塩であることが好ましい。また、更に好ましくは硫酸カリウム、硫酸ナトリウムであり、特に硫酸カリウムが好ましい。
更に、防腐剤または顔料を加えてもよい。
【実施例】
【００１８】
本発明における実施例を以下に示す。本発明はこれら実施例のみに限定されるものではない。表1に示す組成の歯科口腔内用寒天印象材を以下に示す方法で調整した。
（製造方法）
表1に示す組成を配合し、湯煎にて撹拌しながら９０℃まで昇温させ、寒天印象材を得た。
【００１９】
（物性評価）
印象材の評価は、２３℃、相対湿度５０％の環境下で、引裂き強さ、弾性ひずみ、細線再現性、石こうとの適合性をＪＩＳ
Ｔ ６５１２:２００５に準拠して評価した。石こうとの適合性については、細線が再現されていても表面性状に違いがあるため、石こう面の表面粗さを表面粗さ計ＳＵＲＦＣＯＭ
１５００ＳＤ(ＡＣＣＲＥＴＥＣＨ)で測定する評価を追加した。歯科用石こう面が、表面粗さRaが３．０μm以下の場合臨床にて使用でき、特に表面粗さRaが２．０μm以下の場合臨床にてより影響が少ないことから、表面粗さRaが３．０μm以下を合否判定に用い、特に表面粗さRaが２．０μm以下ではより効果があると判断した。
【００２０】
表１に各実施例の組成の配合量を示し、表２に結果を示した。表３に各比較例の組成の配合量を示し、表２に結果を示した。
【００２１】
【表１】
0005937825.tif 000002
【００２２】
【表２】
0005937825.tif 000003
【００２３】
アルカリ金属塩を添加することで石こう面の表面粗さRaが小さくなり面あれを抑制できた。特に、硫酸塩を添加することでより効果があり、更に、硫酸カリウムを添加した組成が、最も面性状が良く、弾力性があり、ちぎれ難い性状を示した。ただし、硫酸カリウムの量が２０％を越えると、表面一層だけでなく寒天印象材内部に存在する硫酸カリウムが石こうと反応し、石こうを取り外す際に部分的に寒天印象材と引っ付く、寒天印象材の表面に塩が析出する、等の問題が発生することもあった。粉末寒天としてテングサを使用した場合、凝固温度が低いため口腔内での凝固に時間がかかり、撤去する際に寒天印象材がちぎれてしまうことがあった。また、粉末寒天としてオゴノリを使用した場合、テングサを使用した場合と比較して弾性ひずみが大きく、よりちぎれ難い性状を示した。
【００２４】
次に、本発明に対する比較例を以下に示す。
表３に示す組成を配合し、湯煎にて撹拌しながら９０℃まで昇温させ、寒天印象材を得た。
表４に結果を示した。
【００２５】
【表３】
0005937825.tif 000004
【００２６】
【表４】
0005937825.tif 000005
【００２７】
アルカリ金属塩を添加しない組成では、表面粗さRaが３．０μm以上となり、石こう面が面あれを起こし、寒天印象材にも石こうが付着していた。
【産業上の利用可能性】
【００２８】
本発明は、歯科口腔内の印象採得の際に使用する歯科口腔内用寒天印象材に関するものであり、産業上利用しうるものである。